(57)【要約】【課題】本発明は、硬化してポリフェニレンサルファイド樹脂やナイロン６６に対する接着性が良好なシリコーンゴム硬化物を与える、室温硬化性オルガノポリシロキサン組成物を提供することを目的とする。【解決手段】（Ａ）分子鎖両末端に水酸基及び／又は加水分解性基を有し、２５℃における粘度２０〜１，０００，０００ｍＰａ・ｓを有するジオルガノポリシロキサン：１００質量部、（Ｂ）（Ａ）成分以外の、ケイ素原子に結合した加水分解性基を分子中に３個以上有する、シラン化合物及び／又はその部分加水分解縮合物：０．１〜４０質量部、（Ｃ）（Ａ）成分及び（Ｂ）成分以外の、分子中に３個以上の窒素原子を有する加水分解性シラン化合物及び／又はその部分加水分解縮合物：０．００１〜１０質量部を含有する室温硬化性オルガノポリシロキサン組成物。  【選択図】なし【特許請求の範囲】
【請求項１】
（Ａ）分子鎖両末端に水酸基及び／又は加水分解性基を有し、２５℃における粘度が２０〜１，０００，０００ｍＰａ・ｓであるジオルガノポリシロキサン：１００質量部、
（Ｂ）（Ａ）成分以外の、ケイ素原子に結合した加水分解性基を分子中に３個以上有する、シラン化合物及び／又はその部分加水分解縮合物：０．１〜４０質量部、並びに
（Ｃ）（Ａ）成分及び（Ｂ）成分以外の、３個以上の窒素原子を有する加水分解性シラン化合物及び／又はその部分加水分解縮合物：０．００１〜１０質量部
を含有することを特徴とする室温硬化性オルガノポリシロキサン組成物。
【請求項２】
（Ｃ）成分が、非置換又は置換の二価炭化水素基によって窒素原子間が連結された、３個以上の窒素原子を有する加水分解性シラン化合物及び／又はその部分加水分解縮合物であることを特徴とする請求項１記載の室温硬化性オルガノポリシロキサン組成物。
【請求項３】
（Ｃ）成分が、下記一般式（３）で示される、分子中に３個の窒素原子を有する加水分解性シラン化合物であることを特徴とする請求項１記載の室温硬化性オルガノポリシロキサン組成物。
（Ｒ’Ｏ）３−ｃ Ｒ３ｃ ＳｉＺ１ ＮＨＺ２  ＮＨＺ３  ＮＨ２ （３）
（式中、ｃは、０〜２の整数であり、Ｒ’Ｏは加水分解性基であり、Ｒ３は置換または非置換の一価炭化水素基であり、Ｚ１、Ｚ２及びＺ３は非置換又は置換の二価炭化水素基である。）
【請求項４】
（Ｃ）成分が、下記一般式（４）で示される、分子中に４個の窒素原子を有する加水分解性シラン化合物であることを特徴とする請求項１記載の室温硬化性オルガノポリシロキサン組成物。
（Ｒ’Ｏ）３−ｃ Ｒ３ｃ ＳｉＺ１ ＮＨＺ２  Ｎ（Ｚ３  ＮＨ２）（Ｚ４  ＮＨ２） （４）
（式中、ｃは、０〜２の整数であり、Ｒ’Ｏは加水分解性基であり、Ｒ３は置換または非置換の一価炭化水素基であり、Ｚ１、Ｚ２、Ｚ３及びＺ４は非置換又は置換の二価炭化水素基である。）
【請求項５】
（Ｃ）成分が、下記一般式（５）で示される、分子中に４個の窒素原子を有する加水分解性シラン化合物であることを特徴とする請求項１記載の室温硬化性オルガノポリシロキサン組成物。
（Ｒ’Ｏ）３−ｃ Ｒ３ｃ ＳｉＺ１ ＮＨＺ２  Ｎ（Ｚ３  ＮＨ２）２  （５）
（式中、ｃは、０〜２の整数であり、Ｒ’Ｏは加水分解性基であり、Ｒ３は置換または非置換の一価炭化水素基であり、Ｚ１、Ｚ２及びＺ３は非置換又は置換の二価炭化水素基である。）
【請求項６】
（Ｃ）成分が、下記一般式（６）で示される、分子中に４個の窒素原子を有する加水分解性シラン化合物であることを特徴とする請求項１記載の室温硬化性オルガノポリシロキサン組成物。
（Ｒ’Ｏ）３−ｃＲ３ｃ ＳｉＺ１ ＮＨＺ２ ＮＨＺ３ＮＨＺ４  ＮＨ２ （６）
（式中、ｃは、０〜２の整数であり、Ｒ’Ｏは加水分解性基であり、Ｒ３は置換または非置換の一価炭化水素基であり、Ｚ１、Ｚ２、Ｚ３及びＺ４は非置換又は置換の二価炭化水素基である。）
【請求項７】
（Ｃ）成分が、下記一般式（７）で示される、分子中に３個の窒素原子を有する加水分解性シラン化合物であることを特徴とする請求項１記載の室温硬化性オルガノポリシロキサン組成物。
（Ｒ’Ｏ）３−ｃ Ｒ３ｃ ＳｉＺ１ ＮＨ（ＣＨ２）２ ＮＨ（ＣＨ２）２ ＮＨ２ （７）
（式中、ｃは、０〜２の整数であり、Ｒ’Ｏは加水分解性基であり、Ｒ３は置換または非置換の一価炭化水素基であり、Ｚ１は非置換又は置換の二価炭化水素基である。）
【請求項８】
請求項１〜７のいずれか１項記載の室温硬化性オルガノポリシロキサン組成物の硬化物を有する、自動車用部品または自動車用オイルシール。
【請求項９】
請求項１〜７のいずれか１項記載の室温硬化性オルガノポリシロキサン組成物の硬化物を有する、電気用部品または電子用部品。
【請求項１０】
請求項１〜７のいずれか１項記載の室温硬化性オルガノポリシロキサン組成物の硬化物を有する、建築用構造物または土木工事用構造物。
【請求項１１】
請求項１〜７のいずれか１項記載の室温硬化性オルガノポリシロキサン組成物を含む接着剤、シーリング材、ポッティング剤又はコーティング剤。
【発明の詳細な説明】
【技術分野】
【０００１】
本発明は、室温硬化性オルガノポリシロキサン組成物、特に、硬化して接着性に優れるシリコーンゴム硬化物（エラストマー状オルガノポリシロキサン硬化物）を与える室温硬化型オルガノポリシロキサン組成物及び該組成物の硬化物（シリコーンゴム）を使用した自動車部品に関する。
【背景技術】
【０００２】
自動車用のエンジン周辺のシールについては、従来、コルク、有機ゴム、アスベストなどで作られた耐油性のガスケット、パッキング材が使用されているが、これらには在庫管理および作業工程が煩雑であるという不利があり、さらに、それらのシール性能には信頼性がないという欠点がある。そのため、この種の用途には液体ガスケットとして室温硬化性オルガノポリシロキサン組成物を利用したＦＩＰＧ方式（Ｆｏｒｍｅｄ Ｉｎ Ｐｌａｃｅ Ｇａｓｋｅｔ）が採用されている。  
【０００３】
一方、自動車の燃費向上のため、自動車部品の軽量化が図られている。近年、鉄やアルミなどの金属に比べ、軽い材料である有機樹脂製の自動車部品が増えている。中でも、耐熱性、耐薬品性、難燃性が高いという優れた特徴を有するポリフェニレンサルファイド（ＰＰＳ）樹脂は、大きな注目を集めている。しかしながら、ポリフェニレンサルファイド樹脂は優れた特徴がある一方で、接着させることが非常に難しい、難接着材料である。また、ナイロン樹脂の中でも、耐熱性、耐薬品性、機械的強度に優れるナイロン６６は、自動車用用途等において、幅広く使用されている。しかしながら、ナイロン６６についても、接着させることが難しいことが知られている。
【０００４】
これに対し、特開２００４−０４３７７８号公報（特許文献１）には、フェライトを配合することにより、ポリフェニレンサルファイド樹脂やナイロン６６に対する接着性が良好なシリコーンゴム硬化物を与える、室温硬化性オルガノポリシロキサン組成物が得られることが開示されている。
【０００５】
また、特開２００４−０３５６３１号公報（特許文献２）には、オルガノオキシシラン又はその部分加水分解縮合物とチタンキレート触媒を配合することにより、ポリフェニレンサルファイド樹脂に対する接着性が良好なシリコーンゴム硬化物を与える、室温硬化性オルガノポリシロキサン組成物が得られることが開示されている。
【０００６】
さらに、特開２００８−１５０４９１号公報（特許文献３）には、吸着水を有する充填剤を配合することにより、ポリフェニレンサルファイド樹脂に対する接着性が良好なシリコーンゴム硬化物を与える、室温硬化性オルガノポリシロキサン組成物が得られることが開示されている。
【０００７】
特開２００９−２９２９１４号公報（特許文献４）には、分子鎖片末端のみが水酸基で封鎖されたポリオルガノシロキサンを配合することにより、ポリフェニレンサルファイド樹脂に対する接着性が良好なシリコーンゴム硬化物を与える、室温硬化性オルガノポリシロキサン組成物が得られることが開示されている。
【０００８】
特開２０１２−２１９１１３号公報（特許文献５）には、アルコキシシリル末端封鎖オルガノポリシロキサンと水酸基およびアルコキシ基を有さないオルガノポリシロキサンとアルコキシシランと触媒からなる、ポリフェニレンサルファイド樹脂に対する接着性が良好なシリコーンゴム硬化物を与える、室温硬化性オルガノポリシロキサン組成物が開示されている。
【０００９】
しかしながら、自動車用部品や、電気・電子製品等に使用されている各種の有機樹脂は、近年の樹脂の改良によって、耐久性の技術が向上すると共に、近年、ますます接着させることがより困難となり、従来の組成物では接着できないケースが増えてきており、建築用シーリング材、電気・電子機器等のシーリング用、接着用、コーティング用として使用されている上記組成物は、ポリフェニレンサルファイド樹脂やナイロン６６に対して十分な接着性は得られていない。
【先行技術文献】
【特許文献】
【００１０】
【特許文献１】特開２００４−０４３７７８号公報
【特許文献２】特開２００４−０３５６３１号公報
【特許文献３】特開２００８−１５０４９１号公報
【特許文献４】特開２００９−２９２９１４号公報
【特許文献５】特開２０１２−２１９１１３号公報
【特許文献６】特開２０１３−２３４２４５号公報
【発明の概要】
【発明が解決しようとする課題】
【００１１】
そこで、本発明者らは、ポニフェレンサルファイド樹脂やナイロン６６に対する接着性の問題を解決するため、特開２０１３−２３４２４５号公報（特許文献６）等に記載され、既に公知となっている、アミノ基含有シランカップリング剤である３−アミノプロピルトリメトキシシランや、Ｎ−２−（アミノエチル）−３−アミノプロピルトリメトキシシラン、エポキシ基含有シランカップリング剤であるグリシドキシプロピルトリメトキシシラン、（メタ）アクリル基含有シランカップリング剤である（メタ）アクリロキシプロピルトリメトキシシランを使用したが、いずれにおいても、ポリフェニレンサルファイド樹脂やナイロン６６に対する接着性が不十分であった。なお、ここで、シランカップリング剤とは、アミノ官能性基、エポキシ官能性基、（メタ）アクリル官能性基等の接着性に寄与し得る官能性基で置換された一価炭化水素基を含有するオルガノアルコキシシラン等の加水分解性シラン（いわゆるカーボンファンクショナルシラン）及び／又はその部分加水分解縮合物を意味する。
【００１２】
従って、本発明は、第一に、硬化してポリフェニレンサルファイド樹脂やナイロン６６に対する接着性が良好なシリコーンゴム硬化物を与える、室温硬化性オルガノポリシロキサン組成物を提供することを目的とする。さらに、本発明は、未硬化の状態で作業性が良好であると共に、硬化してナイロン６、アクリル樹脂、ポリブチレンテレフタレート（ＰＢＴ）樹脂、ポリスチレン（ＰＳ）樹脂、ポリカーボネート（ＰＣ）樹脂への接着性が良好なシリコーンゴム硬化物を与える、室温硬化性オルガノポリシロキサン組成物を提供することを目的とする。
【課題を解決するための手段】
【００１３】
本発明者は上記目的を達成するため鋭意研究を重ねた結果、特定のオルガノポリシロキサン組成物において、分子中に３個以上の窒素原子を有する加水分解性シラン化合物及び／又はその部分加水分解縮合物（シロキサン化合物）を配合することにより、ポリフェニレンサルファイド樹脂やナイロン６６に対して優れた接着性を発現するシリコーンゴム硬化物を与える室温硬化性オルガノポリシロキサン組成物が得られ、上述した従来の問題点を解決できることを知見し、本発明をなすに至った。
【００１４】
即ち、本発明は、
〈１〉（Ａ）分子鎖両末端に水酸基及び／又は加水分解性基を有し、２５℃における粘度が２０〜１，０００，０００ｍＰａ・ｓであるジオルガノポリシロキサン：１００質量部、
（Ｂ）（Ａ）成分以外の、ケイ素原子に結合した加水分解性基を分子中に３個以上有する、シラン化合物及び／又はその部分加水分解縮合物：０．１〜４０質量部、並びに
（Ｃ）（Ａ）成分及び（Ｂ）成分以外の、３個以上の窒素原子を有する加水分解性シラン化合物及び／又はその部分加水分解縮合物：０．００１〜１０質量部
を含有することを特徴とする室温硬化性オルガノポリシロキサン組成物を提供するものである。
【００１５】
また、本発明は、上記室温硬化性オルガノポリシロキサン組成物の硬化物（シリコーンゴム）を有する、自動車用部品または自動車用オイルシールを提供するものである。
【００１６】
更に、本発明は、上記室温硬化性オルガノポリシロキサン組成物の硬化物（シリコーンゴム）を有する、電気用部品または電子用部品を提供するものである。
【００１７】
更にまた、本発明は、上記室温硬化性オルガノポリシロキサン組成物の硬化物（シリコーンゴム）を有する、建築用構造物または土木工事用構造物を提供するものである。
【００１８】
更にまた、本発明は、上記室温硬化性オルガノポリシロキサン組成物を含む接着剤、シーリング材、ポッティング剤又はコーティング剤を提供するものである。
【発明の効果】
【００１９】
本発明の室温硬化性オルガノポリシロキサン組成物は、硬化してポリフェニレンサルファイド樹脂やナイロン６６に対する接着性が良好であり、更に、ナイロン６、アクリル樹脂、ポリブチレンテレフタレート（ＰＢＴ）樹脂、ポリスチレン（ＰＳ）樹脂、ポリカーボネート（ＰＣ）樹脂への接着も良好であるシリコーンゴム硬化物（エラストマー状オルガノポリシロキサン硬化物）を与えるものである。
【発明を実施するための形態】
【００２０】
以下、本発明を詳細に説明する。尚、本発明において、粘度は、ＪＩＳ  Z  ８８０３に規定する方法に順じた回転粘度計による測定値である。特に記述がない限り、「室温」とは温度２３℃±５℃、湿度５０％ＲＨ±５％ＲＨの状態をいう。
【００２１】
［（Ａ）成分］
（Ａ）成分は分子鎖両末端にシラノール基（即ち、ケイ素原子に結合した水酸基）及び／又は加水分解性基を有するジオルガノポリシロキサンであり、本発明のオルガノポリシロキサン組成物の主成分（ベースポリマー）である。該ジオルガノポリシロキサンの分子構造は特に制限されるものでなく、直鎖状、分岐鎖状、分岐構造を有する直鎖状のいずれであってもよいが、好ましくは、分子鎖両末端がジオルガノヒドロキシシリル基又は１〜３個の加水分解性基を含有するトリオルガノシリル基（例えば、ジオルガノアルコキシシリル基、オルガノジアルコキシシリル基、トリアルコキシシリル基など）で封鎖され、主鎖が基本的にジオルガノシロキサン単位の繰返しからなる直鎖状ジオルガノポリシロキサンである。該直鎖状ジオルガノポリシロキサンは、分岐構造を少量有していてもよい。また、該ジオルガノポリシロキサンは分子鎖途中（例えば、分子鎖両末端に存在するジオルガノヒドロキシシリル基又は加水分解性基含有トリオルガノシリル基と、主鎖を構成するジオルガノシロキサン単位の繰返し構造の末端との連結部分など）にシルアルキレン構造（−ＳｉＲＳｉ−）を有するものであってもよい。この式においてＲは、炭素原子数１〜２０、好ましくは２〜６である二価の炭化水素基（例えば、直鎖状又は分岐状のアルキレン基等）である。また、炭素原子に結合する水素原子の一部または全部がハロゲン原子、又はシアノ基で置換されているものであってもよい。
【００２２】
該（Ａ）成分のジオルガノポリシロキサンは、２５℃における粘度が２０〜１，０００，０００ｍＰａ・ｓ、好ましくは１００〜３００，０００ｍＰａ・ｓ、更に好ましくは１，０００〜２００，０００ｍＰａ・ｓ、特に１０，０００〜１００，０００ｍＰａ・ｓであるものがよい。ジオルガノポリシロキサンの粘度が上記下限値（２０ｍＰａ・ｓ）未満であると、後述する（Ｂ）成分が多量に必要となるため、経済的に不利となる。また、ジオルガノポリシロキサンの粘度が上記上限値（１，０００，０００ｍＰａ・ｓ）超では、作業性が低下するので、好ましくない。
【００２３】
（Ａ）成分のジオルガノポリシロキサンが有する加水分解性基として好ましいものは、アルコキシ基又はアルコキシ置換アルコキシ基である。ジオルガノポリシロキサンの各末端に存在する水酸基（シラノール基）及び加水分解性基の数は特に限定されるものでない。好ましくは、末端に水酸基（シラノール基）を有する場合は、分子鎖の両末端に、ケイ素原子に結合する水酸基（シラノール基）を一つずつ有する（即ち、ヒドロキシジオルガノシリル基として存在する）のがよい。また、加水分解性基として末端にアルコキシ基又はアルコキシ置換アルコキシ基を有する場合は、分子鎖の両末端に、ケイ素原子に結合するアルコキシ基（即ち、アルコキシシリル基）またはケイ素原子に結合するアルコキシ置換アルコキシ基（即ち、アルコキシアルコキシシリル基）を、２つまたは３つずつ有する（即ち、ジアルコキシオルガノシリル基又はビス（アルコキシアルコキシ）オルガノシリル基や、トリアルコキシシリル基又はトリス（アルコキシアルコキシ）シリル基として存在する）ものがよい。
【００２４】
ここで、アルコキシ基としては、炭素原子数１〜１０、特に炭素原子数１〜４のアルコキシ基が好ましく、例えば、メトキシ基、エトキシ基、プロポキシ基、イソプロポキシ基、ブトキシ基、イソブトキシ基、ｔｅｒｔ-ブトキシ基、ヘキシルオキシ基、オクチルオキシ基等が挙げられる。アルコキシ置換アルコキシ基は、全炭素原子数２〜１０、特に全炭素原子数３又は４のアルコキシ置換アルコキシ基が好ましく、例えば、メトキシメトキシ基、メトキシエトキシ基、エトキシメトキシ基が挙げられる。特に、ジオルガノポリシロキサンの両末端に水酸基、メトキシキ基、又はエトキシ基を有するものが好ましい。
【００２５】
水酸基及び加水分解性基以外の、ケイ素原子に結合する有機基としては、置換または非置換の、炭素原子数１〜１８、好ましくは炭素原子数１〜１０の一価炭化水素基が挙げられる。該一価炭化水素基としては、例えば、メチル基、エチル基、プロピル基、イソプロピル基、ブチル基、イソブチル基、ｔｅｒｔ-ブチル基、ヘキシル基、オクチル基、２-エチルヘキシル基等のアルキル基；シクロペンチル基、シクロヘキシル基等のシクロアルキル基；ビニル基、アリル基等のアルケニル基；フェニル基、トリル基、ナフチル基等のアリール基；ベンジル基、フェニルエチル基、フェニルプロピル基等のアラルキル基；これらの基の炭素原子に結合する水素原子の一部又は全部をフッ素、臭素、塩素等のハロゲン原子またはシアノ基で置換したもの、例えば、トリフルオロプロピル基、クロロプロピル基等のハロゲン化一価炭化水素基；β−シアノエチル基、γ−シアノプロピル基等のシアノアルキル基が例示される。中でもメチル基が好ましい。
【００２６】
上記（Ａ）ジオルガノポリシロキサンとしては、特に下記一般式（１）で表される化
合物が好ましい。
【化１】
2016079303.tif 000002
【００２７】
上記式（１）中、Ｒ１は、互いに独立に、水素原子；メチル基、エチル基、プロピル基、ブチル基、及びオクチル基等の炭素原子数１〜１０のアルキル基；メトキシメチル基、メトキシエチル基、及びエトキシメチル基等の炭素原子数２〜１０のアルコキシ置換アルキル基から選択される基である。好ましくは、水素原子、メチル基、又はエチル基である。Ｒ２は、互いに独立に、置換または非置換の、炭素原子数１〜１８、好ましくは炭素原子数１〜１０の一価炭化水素基である。該一価炭化水素基としては、上述した水酸基及び加水分解性基以外の有機基が挙げられ、中でもメチル基が好ましい。ａは０、１または２である。特に、Ｒ１がアルキル基又はアルコキシ置換アルキル基である場合は、ａは０又は１であり、Ｒ１が水素原子である場合は、ａは２であるものがよい。ｎは、ジオルガノポリシロキサンの２５℃における粘度が、２０〜１，０００，０００ｍＰａ・ｓ、好ましくは１００〜３００，０００ｍＰａ・ｓ、更に好ましくは１，０００〜２００，０００ｍＰａ・ｓ、特に１０，０００〜１００，０００ｍＰａ・ｓとなるような数であり、通常、ｎは、１〜２０００、好ましくは１０〜１５００、更に好ましくは５０〜１２００、特には１００〜１０００程度の整数である。
なお、本発明において、重合度（又は分子量）は、通常、トルエンを展開溶媒としてゲルパーミエーションクロマトグラフィ（ＧＰＣ）分析におけるポリスチレン換算の質量平均重合度（又は質量平均分子量）等として求めることができる。
【００２８】
上記式（１）中、Ｙは、互いに独立に、酸素原子、炭素原子数１〜２０、好ましくは炭素原子数１〜６の非置換又は置換の二価炭化水素基、又は下記一般式（２）で示される基である。
【００２９】
【化２】
2016079303.tif 000003
【００３０】
式（２）中、Ｒ２は上記式（１）の通りであり、Ｚは炭素原子数１〜２０、好ましくは炭素原子数１〜６の、非置換又は置換の二価炭化水素基である。上記二価炭化水素基（Ｙ又はＺ）は直鎖状であっても分岐構造を有していてもよい（例えばメチルエチレン基）が、特にメチレン基、エチレン基、プロピレン基（トリメチレン基）、ブチレン基（テトラメチレン基）、ヘキシレン基（ヘキサメチレン基）等の直鎖アルキレン基が好ましい。中でも、特にエチレン基が好ましい。特に好ましくは、Ｙは酸素原子である。
【００３１】
（Ａ）成分のジオルガノポリシロキサンは、従来公知の方法で製造することができる。該ジオルガノポリシロキサンは、１種単独でも２種以上を組み合わせて使用してもよい。特に、分子鎖両末端にヒドロキシシリル基を有するジオルガノポリシロキサン（即ち、上記式（１）において両末端のＲ１が水素原子であるジオルガノポリシロキサン）を（Ａ）成分１００質量部中に１０〜１００質量部となる量で含有することが好ましく、５０〜１００質量部となる量で含有することがさらに好ましい。
【００３２】
［（Ｂ）成分］
（Ｂ）成分は、ケイ素原子に結合した加水分解性基を分子中に３個以上有する、シラン化合物及び／又はその部分加水分解縮合物（即ち、残存加水分解性基を３個以上有するシロキサン化合物）である。（Ｂ）成分は上記（Ａ）成分と縮合反応して架橋構造を形成する。但し、本発明において、該（Ｂ）成分は上記（Ａ）成分及び後述する（Ｃ）成分以外の化合物とする。従って（Ｂ）成分は、通常、分子中に非加水分解性のジオルガノシロキサン単位からなる繰返し構造を含有しないものであり、また、分子中に窒素原子を３個以上含有しないものである。
【００３３】
（Ｂ）成分のシラン化合物またはその部分加水分解縮合物（シロキサン化合物）が有する加水分解性基としては、全炭素原子数１〜１０である、アルコキシ基、アルコキシアルコキシ基、アシロキシ基、アルケノキシ基、ケトオキシム基、アミノキシ基及びアミド基が挙げられる。例えば、メトキシ基、エトキシ基、プロポキシ基等のアルコキシ基；メトキシエトキシ基、エトキシエトキシ基、メトキシプロポキシ基等のアルコキシアルコキシ基；アセトキシ基、オクタノイルオキシ基等のアシロキシ基；ビニロキシ基、イソプロペノキシ基、１−エチル−２−メチルビニルオキシ基等のアルケノキシ基；ジメチルケトオキシム基、メチルエチルケトオキシム基、メチルイソブチルケトオキシム基等のケトオキシム基；ジメチルアミノキシ基、ジエチルアミノキシ基等のアミノキシ基；Ｎ−メチルアセトアミド基及びＮ−エチルアセトアミド基等のアミド基が挙げられる。中でも、アルコキシ基及びケトオキシム基が好ましく、特にメチルエチルケトオキシム基及びメチルイソブチルケトオキシム基のケトオキシム基が好ましい。
【００３４】
上記加水分解性基以外の、ケイ素原子に結合する有機基としては、置換または非置換の、炭素原子数１〜１８、好ましくは炭素原子数１〜１０の一価炭化水素基が挙げられる。例えば、メチル基、エチル基、プロピル基、イソプロピル基、ブチル基、イソブチル基、ｔｅｒｔ-ブチル基、ペンチル基、ヘキシル基、ヘプチル基、オクチル基、２-エチルヘキシル基、ノニル基、デシル基、オクタデシル基等のアルキル基；シクロペンチル基、シクロヘキシル基等のシクロアルキル基；ビニル基、アリル基等のアルケニル基；フェニル基、トリル基、キシリル基、ナフチル基等のアリール基；ベンジル基、フェネチル基、フェニルプロピル基等のアラルキル基；これらの基の炭素原子に結合する水素原子の一部又は全部をフッ素、臭素、塩素等のハロゲン原子またはシアノ基で置換したもの、例えば、３−クロロプロピル基、３，３，３−トリフルオロプロピル基等のハロゲン化アルキル基等が挙げられる。中でも、有機基として、メチル基、エチル基、プロピル基、ビニル基、フェニル基が好ましい。
【００３５】
（Ｂ）成分のシラン化合物としては、例えば、メチルトリメトキシシラン、エチルトリメトキシシラン、デシルトリメトキシシラン、ビニルトリメトキシシラン、フェニルトリメトキシシラン、メチルトリエトキシシラン、エチルトリエトキシシラン、ビニルトリエトキシシラン、フェニルトリエトキシシラン、テトラメトキシシラン、テトラエトキシシラン等のアルコキシシラン；メチルトリス（ジメチルケトオキシム）シラン、メチルトリス（メチルエチルケトオキシム）シラン、エチルトリス（メチルエチルケトオキシム）シラン、メチルトリス（メチルイソブチルケトオキシム）シラン、ビニルトリス（メチルエチルケトオキシム）シラン等のケトオキシムシラン；メチルトリ（メトキシメトキシ）シラン、エチルトリ（メトキシメトキシ）シラン、ビニルトリ（メトキシメトキシ）シラン、フェニルトリ（メトキシメトキシ）シラン、メチルトリ（エトキシメトキシ）シラン、エチルトリ（エトキシメトキシ）シラン、ビニルトリ（エトキシメトキシ）シラン、フェニルトリ（エトキシメトキシ）シラン、テトラ（メトキシメトキシ）シラン、テトラ（エトキシメトキシ）シラン等のアルコキシアルコキシシラン；メチルトリス（Ｎ，Ｎ−ジエチルアミノキシ）シラン等のアミノキシシラン；メチルトリス（Ｎ−メチルアセトアミド）シラン、メチルトリス（Ｎ−ブチルアセトアミド）シラン、メチルトリス（Ｎ−シクロヘキシルアセトアミド）シラン等のアミドシラン；メチルトリイソプロペノキシシラン、ビニルトリイソプロペノキシシラン、フェニルトリイソプロペノキシシラン等のアルケノキシシラン；メチルトリアセトキシシラン、ビニルトリアセトキシシラン等のアセトキシシランが挙げられる。
【００３６】
（Ｂ）成分のシロキサン化合物としては、上記シラン化合物の部分加水分解縮合物が挙げられる。該シロキサンの質量平均分子量（又は質量平均重合度）は特に制限されるものでないが、上記シラン化合物が２個〜１００個、好ましくは２〜２０個重合したオリゴマーが好ましい。該シロキサンは、複数の重合度を有するオリゴマーの混合物であってもよい。
【００３７】
（Ｂ）成分は、１種単独でも２種以上を組み合わせて使用してもよい。また、本発明の効果を妨げない範囲で、一分子中に加水分解性基を２個有するシラン化合物及び／またはシロキサン化合物を併用してもよい。
【００３８】
（Ｂ）成分の量は、（Ａ）成分１００質量部に対して０．１〜４０質量部であり、好ましくは１〜２０質量部である。（Ｂ）成分の量が上記下限値（０．１質量部）未満では、硬化性や保存性の低下を招くおそれがある。また、上記上限値（４０質量部）を超えると、価格的に不利になるばかりか、硬化物の伸びが低下したり、耐久性の悪化を招いたりするおそれがある。特に、（Ａ）成分が、末端に水酸基を有するジオルガノポリシロキサンを含む場合は、（Ｂ）成分中の加水分解性基の個数が（Ａ）成分中の水酸基の個数を上回るような量とすることが好ましい。
【００３９】
［（Ｃ）成分］
（Ｃ）成分は、分子中に３個以上（通常、３〜１０個）、好ましくは３〜６個、より好ましくは３個または４個の窒素原子を有すると共に、分子中に1〜３個、好ましくは２個又は３個、より好ましくは３個の加水分解性基を有する、加水分解性シラン化合物及び／又はその部分加水分解縮合物（即ち、残存加水分解性基を３個以上有するシロキサン化合物）である。この（Ｃ）成分は、本発明の室温硬化性オルガノポリシロキサン組成物を硬化して得られる硬化物（シリコーンゴム）がポリフェニレンサルファイド樹脂やナイロン６６に対して良好な接着性を有することに関して、大きく貢献していると推察される。その理由は、（Ｃ）成分が分子中に３個以上と多くの窒素原子を有するため、硬化物（シリコーンゴム）中のシロキサンマトリックスの内部から硬化物の表面に移行しやすく、なおかつ、ポリフェニレンサルファイド樹脂やナイロン６６と強く結合するためと推察される。そのため、（Ｃ）成分は、接着性向上剤（接着促進剤）として、本発明の重要な構成要素である。
【００４０】
（Ｃ）成分は、分子中の窒素原子のうち、互いに隣接して存在する任意の２個の窒素原子同士の間が、いずれも非置換又は置換の二価炭化水素基（例えば、直鎖状又は分岐状のアルキレン基等）によって連結されているものが好ましい。
【００４１】
さらに、（Ｃ）成分としては、下記一般式（３）、（４）、（５）及び（６）で示される、加水分解性シラン化合物がより好ましく、一般式（３）、（５）及び（６）で示される、加水分解性シラン化合物が特に好ましい。
【００４２】
（Ｒ’Ｏ）３−ｃ Ｒ３ｃ ＳｉＺ１ ＮＨＺ２  ＮＨＺ３  ＮＨ２ （３）
（Ｒ’Ｏ）３−ｃ Ｒ３ｃ ＳｉＺ１ ＮＨＺ２  Ｎ（Ｚ３  ＮＨ２）（Ｚ４  ＮＨ２） （４）
（Ｒ’Ｏ）３−ｃ Ｒ３ｃ ＳｉＺ１ ＮＨＺ２  Ｎ（Ｚ３  ＮＨ２）２  （５）
（Ｒ’Ｏ）３−ｃＲ３ｃ ＳｉＺ１ ＮＨＺ２ ＮＨＺ３ＮＨＺ４  ＮＨ２ （６）
【００４３】
（式中、ｃは、０〜２の整数、好ましくは０又は１、より好ましくは０であり、Ｒ’Ｏは加水分解性基であり、Ｒ３は置換または非置換の一価炭化水素基であり、Ｚ１、Ｚ２、Ｚ３及びＺ４は非置換又は置換の二価炭化水素基である。）
【００４４】
上記式（３），（４），（５）及び（６）中、Ｒ’Ｏは、加水分解性基であり、例えば、全炭素原子数が１〜１０、好ましくは1〜６、より好ましくは１〜４である、アルコキシ基、アルコキシ置換アルコキシ基、アシロキシ基、アルケノキシ基、ケトオキシム基、アミノキシ基及びアミド基が挙げられる。具体的には、例えば、メトキシ基、エトキシ基、プロポキシ基、イソプロポキシ基、ブトキシ基、イソブトキシ基、ｔｅｒｔ-ブトキシ基等のアルコキシ基；メトキシエトキシ基、エトキシエトキシ基、メトキシプロポキシ基等のアルコキシアルコキシ基；アセトキシ基、オクタノイルオキシ基等のアシロキシ基；ビニロキシ基、アリロキシ基、プロペノキシ基、イソプロペノキシ基、１−エチル−２−メチルビニルオキシ基等のアルケノキシ基；ジメチルケトオキシム基、メチルエチルケトオキシム基、メチルイソブチルケトオキシム基等のケトオキシム基が挙げられる。中でも、アルコキシ基及びケトオキシム基が好ましく、特にメトキシ基もしくはエトキシ基のアルコキシ基が好ましい。
【００４５】
上記式（３），（４），（５）及び（６）中、Ｒ３としては、置換または非置換の、炭素原子数１〜１８、好ましくは炭素原子数１〜１０、より好ましくは炭素原子数１〜６の一価炭化水素基が挙げられる。例えば、メチル基、エチル基、プロピル基、イソプロピル基、ブチル基、イソブチル基、ｔｅｒｔ-ブチル基、ペンチル基、ヘキシル基、ヘプチル基、オクチル基、２-エチルヘキシル基、ノニル基、デシル基、オクタデシル基等のアルキル基；シクロペンチル基、シクロヘキシル基等のシクロアルキル基；ビニル基、アリル基等のアルケニル基；フェニル基、トリル基、キシリル基、ナフチル基等のアリール基；ベンジル基、フェネチル基、フェニルプロピル基等のアラルキル基；これらの基の炭素原子に結合する水素原子の一部又は全部をフッ素、臭素、塩素等のハロゲン原子またはシアノ基で置換したもの、例えば、３−クロロプロピル基、３，３，３−トリフルオロプロピル基等のハロゲン化アルキル基等が挙げられる。中でも、メチル基、エチル基、プロピル基、ビニル基、フェニル基が好ましい。ｃは、０〜２の整数であり、中でも、０もしくは１が好ましい。
【００４６】
上記式（３），（４），（５）及び（６）中、Ｚ１としては、炭素原子数１〜２０、好ましくは炭素原子数１〜１０、より好ましくは炭素原子数１〜８の、非置換又は置換の二価炭化水素基が挙げられる。上記二価炭化水素基は直鎖状であっても分岐構造を有していてもよい（例えばメチルエチレン基）が、特にメチレン基、エチレン基、プロピレン基（トリメチレン基）、ブチレン基（テトラメチレン基）、ヘキシレン基（ヘキサメチレン基）、オクチレン基（オクタメチレン基）等の直鎖アルキレン基が好ましい。中でも、プロピレン基もしくはオクチレン基が好ましく、特には、プロピレン基が好ましい。
【００４７】
上記式（３），（４），（５）及び（６）中、Ｚ２，Ｚ３，Ｚ４としては、炭素原子数１〜２０、好ましくは炭素原子数１〜１０、より好ましくは炭素原子数１〜８の、非置換又は置換の二価炭化水素基が挙げられる。上記二価炭化水素基は直鎖状であっても分岐構造を有していてもよい（例えばメチルエチレン基）が、特にメチレン基、エチレン基、プロピレン基（トリメチレン基）、ブチレン基（テトラメチレン基）、ヘキシレン基（ヘキサメチレン基）、オクチレン基（オクタメチレン基）等の直鎖アルキレン基が好ましい。中でも、エチレン基が好ましい。
【００４８】
（Ｃ）成分のシラン化合物として、上記式（３）で表されるものとしては、下記一般式（７）で表されるものが好ましい。
（Ｒ’Ｏ）３−ｃ Ｒ３ｃ ＳｉＺ１ ＮＨ（ＣＨ２）２ ＮＨ（ＣＨ２）２ ＮＨ２ （７）
（式中、ｃは、０〜２の整数であり、Ｒ’Ｏは加水分解性基であり、Ｒ３は置換または非置換の一価炭化水素基であり、Ｚ１は非置換又は置換の二価炭化水素基であり、それぞれ式（３）におけるものと同義である。）
【００４９】
（Ｃ）成分のシラン化合物として、上記式（３）で表されるものの具体例としては、例えば、
Ｎ−２，２’−（ジアミノジエチル）−３−アミノプロピルトリメトキシシラン、
Ｎ−２，２’−（ジアミノジエチル）−３−アミノプロピルメチルジメトキシシラン、
Ｎ−２，２’−（ジアミノジエチル）−３−アミノプロピルトリエトキシシラン、
Ｎ−２，２’−（ジアミノジエチル）−３−アミノプロピルメチルジエトキシシラン、
Ｎ−２，２’−（ジアミノジエチル）−８−アミノオクチルトリメトキシシラン、
Ｎ−２，２’−（ジアミノジエチル）−８−アミノオクチルメチルジメトキシシラン、
Ｎ−２，２’−（ジアミノジエチル）−８−アミノオクチルトリエトキシシラン、
Ｎ−２，２’−（ジアミノジエチル）−８−アミノオクチルメチルジエトキシシランが挙げられる。
【００５０】
（Ｃ）成分のシラン化合物として、上記式（５）で表されるものとしては、例えば、
２−ビス（アミノエチル）−３−アミノプロピルトリメトキシシラン、
２−ビス（アミノエチル）−３−アミノプロピルメチルジメトキシシラン、
２−ビス（アミノエチル）−３−アミノプロピルトリエトキシシラン、
２−ビス（アミノエチル）−３−アミノプロピルメチルジエトキシシラン、
２−ビス（アミノエチル）−８−アミノオクチルトリメトキシシラン、
２−ビス（アミノエチル）−８−アミノオクチルメチルジメトキシシラン、
２−ビス（アミノエチル）−８−アミノオクチルトリエトキシシラン、
２−ビス（アミノエチル）−８−アミノオクチルメチルジエトキシシランが挙げられる。
【００５１】
（Ｃ）成分のシラン化合物として、上記式（６）で表されるものとしては、例えば、
Ｎ−２，２’ ，２’’−（トリアミノトリエチル）−３−アミノプロピルトリメトキシシラン、Ｎ−２，２’ ，２’’−（トリアミノトリエチル）−３−アミノプロピルメチルジメトキシシラン、Ｎ−２，２’ ，２’’−（トリアミノトリエチル）−３−アミノプロピルトリエトキシシラン、Ｎ−２，２’ ，２’’−（トリアミノトリエチル）−３−アミノプロピルメチルジエトキシシラン、Ｎ−２，２’ ，２’’−（トリアミノトリエチル）−８−アミノオクチルトリメトキシシラン、Ｎ−２，２’ ，２’’−（トリアミノトリエチル）−８−アミノオクチルメチルジメトキシシラン、Ｎ−２，２’ ，２’’−（トリアミノトリエチル）−８−アミノオクチルトリエトキシシラン、Ｎ−２，２’ ，２’’−（トリアミノトリエチル）−８−アミノオクチルメチルジエトキシシランが挙げられる。
【００５２】
（Ｃ）成分の量は、（Ａ）成分１００質量部に対して０．００１〜１０質量部であり、好ましくは０．０１〜７質量部であり、さらに好ましくは０．０５〜５質量部であり、最も好ましくは０．２〜２質量部である。（Ｃ）成分の量が上記下限値（０．００１質量部）未満であると、所望の接着性が得られない。また、（Ｃ）成分の量が上記上限値（１０質量部）を超えると、価格的に不利になるばかりか、伸びの低下、耐油性の低下、耐水性の低下または耐久性の悪化を招くおそれがある。
【００５３】
［（Ｄ）成分］
本発明の組成物には、更に（Ｄ）成分として硬化触媒を添加することが好ましい。硬化触媒としては、例えば組成物の硬化促進剤として従来から一般的に使用されている縮合触媒、例えばジブチルスズメトキサイド、ジブチルスズジアセテート、ジブチルスズジオクテート、ジブチルスズジラウレート、ジオクチルスズジラウレート、ジオクチルスズジオクテート、ジメチルスズジメトキサイド、ジメチルスズジアセテート等の有機スズ化合物；テトラプロピルチタネート、テトラブチルチタネート、テトラ−２−エチルヘキシルチタネート、ジメトキシチタンジアセチルアセトナート等の有機チタン化合物；ヘキシルアミン、３−アミノプロピルトリメトキシシラン、テトラメチルグアニジルプロピルトリメトキシシラン等のアミン化合物やこれらの塩などが挙げられ、これらの１種を単独で又は２種以上を組み合わせて使用することができる。
【００５４】
（Ｄ）成分を配合する場合には、その量は、（Ａ）成分１００質量部に対して０．００１〜２０質量部、好ましくは０．００５〜５質量部、さらに好ましくは０．０１〜２質量部である。（Ｄ）成分の量が上記下限値未満であると、触媒効果が得られない場合があり、また、（Ｄ）成分の量が上記上限値を超えると、価格的に不利になるばかりか、組成物の耐久性が悪化する場合、あるいは接着性が悪化する場合がある。
【００５５】
［その他の成分］
また、本発明の効果を阻害しない限りにおいて、上記成分以外に、樹脂組成物用に一般に知られている添加剤をさらに含有することができる。該添加剤としては、コロイダル炭酸カルシウム、重質（又は粉砕法）炭酸カルシウム、乾式法シリカ、湿式法シリカ、石英微粉末、ケイソウ土粉末、水酸化アルミニウム粉末、微粒子状アルミナ、マグネシア粉末、酸化亜鉛粉末、及びこれらをシラン類、シラザン類、低重合度ポリシロキサン類等で表面処理した微粉末状の無機質充填剤；顔料、染料、蛍光増白剤等の着色剤；抗菌剤、防カビ剤、可塑剤等が挙げられる。
【００５６】
本発明の室温硬化性オルガノポリシロキサン組成物を硬化して得られるシリコーンゴム硬化物は、ポリフェニレンサルファイド樹脂やナイロン６６に対する接着性が良好であり、ナイロン６、アクリル樹脂、ポリブチレンテレフタレート（ＰＢＴ）樹脂、ポリスチレン（ＰＳ）樹脂、ポリカーボネート（ＰＣ）樹脂への接着性にも優れる。その為、本発明の室温硬化性オルガノポリシロキサン組成物は、接着剤、シーリング材、コーティング剤、またはポッティング剤等として有用である。本発明のオルガノポリシロキサン組成物を接着剤、シーリング材、コーティング剤、またはポッティング剤として使用する方法は、従来公知の方法に従えばよい。対象となる物品としては、例えば、自動車用部品、電気・電子部品、電線・ケーブル、建築用構造物、土木工事用構造物等が挙げられる。特に、本発明品は、自動車用部品のための接着材として好適に使用することができ、例えば、ＦＩＰＧ材料として有用である。
【実施例】
【００５７】
以下、実施例及び比較例を挙げ、本発明をより詳細に説明するが、本発明は下記の実施
例に制限されるものではない。尚、実施例中の部はいずれも質量部を意味する。また、粘度はＪＩＳ  Ｚ  ８８０３に規定する方法に準じた２５℃における回転粘度計による測定値である。
【００５８】
（Ａ）成分
（Ａ−１）分子鎖両末端にケイ素原子に結合した水酸基（シラノール基）をそれぞれ一つずつ有する直鎖状ジメチルポリシロキサン（信越化学工業株式会社製、粘度５０，０００ｍＰａ・ｓ）
【００５９】
（Ｂ）成分
（Ｂ−１）メチルトリス（メチルエチルケトオキシム）シラン
（Ｂ−２）メチルトリメトキシシランの部分加水分解縮合物（商品名；ＫＣ−８９Ｅ、信越化学工業株式会社製、重合度２〜８）
（Ｂ−３）ビニルトリイソプロペノキシシシラン
【００６０】
（Ｃ）成分
（Ｃ−１）Ｎ−２，２’−（ジアミノジエチル）−３−アミノプロピルトリメトキシシラン（販売元：ＡＬＤＲＩＣＨ）
（Ｃ−２）Ｎ−２，２’ ，２’’−（トリアミノトリエチル）−３−アミノプロピルトリメトキシシラン
（Ｃ−３）２−ビス（アミノエチル）−３−アミノプロピルトリメトキシシラン
（Ｃ−４）Ｎ−２−（アミノエチル）−３−アミノプロピルトリメトキシシラン（商品名；ＫＢＭ−６０３、信越化学工業株式会社製）
（Ｃ−５）３−アミノプロピルトリエトキシシラン（商品名；ＫＢＥ−９０３、信越化学工業株式会社製）
【００６１】
（Ｃ−２）は、ジエチレントリアミンと３−クロロプロピルトリメトキシシランとの反応により、（Ｃ−３）は、トリス（２-アミノエチル）アミンと３−クロロプロピルトリメトキシシランとの反応により合成した。尚、反応は、公知の反応条件によって行えばよく、具体的には、加熱撹拌によって反応物を得ることができる。
【００６２】
（Ｄ）成分
（Ｄ−１）ジオクチルスズジラウレート
【００６３】
［その他の成分］
（Ｅ−１）煙霧状シリカ（商品名；ＭＵ−２１５、ジメチルジクロロシラン表面疎水化処理品、ＢＥＴ比表面積；１２０ｍ２/ｇ、水分量０．５質量％、信越化学工業株式会社製）
【００６４】
［実施例１］
分子鎖両末端にケイ素原子に結合した水酸基をそれぞれ一つずつ有する直鎖状ジメチルポリシロキサン（Ａ−１）１００部と、煙霧状シリカ（Ｅ）１０部とを、均一に混合し、（Ｂ−１）５部、（Ｃ−１）１部、（Ｄ−１）０．１部を均一に混合して、室温硬化性オルガノポリシロキサン組成物を調製した。尚、混合は、万能混合機を用いて行った。
【００６５】
［実施例２〜１２］
表１に示す組成で実施例１と同様にして室温硬化性オルガノポリシロキサン組成物を調製した。
【００６６】
［比較例１〜９］
表２に示す組成で実施例１と同様にして室温硬化性オルガノポリシロキサン組成物を調製した。
【００６７】
［接着性試験］
上記で得られた各組成物について、下記に示す方法により接着性を評価した。
被着体上に厚さ約２ｍｍとなるように、上記各組成物を塗布し、室温にて７日間静置した。その後、手で引っ張る簡易接着性試験を実施した。また室温にて７日間静置後に、５０℃の水に７日間浸漬した場合についても、同様の簡易接着性試験を実施した。シーリング材が凝集破壊である場合を良好（○）と評価し、接着破壊である場合を悪い（×）と評価した。ポリフェニレンサルファイド樹脂、ナイロン６６、ナイロン６、アクリル樹脂、ポリブチレンテレフタレート（ＰＢＴ）樹脂、ポリスチレン（ＰＳ）樹脂、ポリカーボネート（ＰＣ）樹脂について、評価を行った。結果を表１，２に示す。
【００６８】
【表１】
2016079303.tif 000004
【００６９】
【表２】
2016079303.tif 000005
【００７０】
表１に示す通り、接着性向上剤として（Ｃ−１）、（Ｃ−２）、（Ｃ−３）といった分子中に３個以上の窒素原子を有する加水分解性シラン化合物を配合した場合、これらの組成物を硬化して得られたシリコーンゴム硬化物は、今回試験を行った全ての被着体に対して、室温７日後および５０℃浸水７日後のいずれにおいても、優れた接着性を示した［実施例１〜１２］。一方、表２に示す通り、本願（Ｃ）成分の代わりに、（Ｃ−４）、（Ｃ−５）といった分子中に１個もしくは２個の窒素原子を有するシラン化合物の様な、従来の接着性向上剤を配合した場合、得られたシリコーンゴム硬化物は、ＰＰＳやＰＳ等に対する接着性が悪い結果となった［比較例１〜９］。従って、本発明品は、ポリフェニレンサルファイド（ＰＰＳ）樹脂、ナイロン６６、ナイロン６、アクリル樹脂、ポリブチレンテレフタレート（ＰＢＴ）樹脂 、ポリスチレン（ＰＳ）樹脂、ポリカーボネート（ＰＣ）樹脂への接着性に優れたシリコーンゴム硬化物を与える室温硬化性オルガノポリシロキサン組成物であることがわかる。
【産業上の利用可能性】
【００７１】
本発明によれば、接着性に優れたシリコーンゴム硬化物を与える室温硬化性オルガノポリシロキサン組成物を提供することができる。従って、本発明のオルガノポリシロキサン組成物は、接着剤、シーリング材、コーティング剤、またはポッティング剤等として有用であり、特に、自動車用部品、電気用部品または電子用部品、建築用構造物または土木工事用構造物のための接着材として好適に使用することができ、更に、自動車用部品のための接着材として好適に使用することができる。